【事件の表示】
　特許第６１１１５５９号発明「遮熱化粧シート」の特許異議申立事件について、次のとおり決定する。
【結　論】
　特許第６１１１５５９号の明細書、特許請求の範囲を訂正請求書に添付された訂正明細書、特許請求の範囲のとおり、訂正後の請求項〔１〜３〕について訂正することを認める。
　特許第６１１１５５９号の請求項１〜３に係る特許を取り消す。
【理　由】
第１　手続の経緯 
　特許第６１１１５５９号（以下「本件特許」という。）の請求項１〜３に係る特許についての出願は、平成２４年８月２８日の出願であって、平成２９年３月２４日にその特許権の設定登録がされ（特許掲載公報　平成２９年４月１２日発行）、その後、特許異議の申立て期間内である同年１０月１１日に特許異議申立人成田隆臣（以下「申立人」という。）により請求項１〜３に係る特許について特許異議の申立てがされ、同年１１月２２日付けで取消理由が通知され、平成３０年１月２４日に意見書の提出及び訂正の請求（以下「本件訂正請求」という。）がされ、同年３月２２日に申立人から意見書が提出されたものである。その後、当審において平成３０年６月１３日付けで取消理由（決定の予告）を通知したが、その指定された期間内に、特許権者からは応答がなかった。
　
第２　訂正の適否についての判断 
１．訂正の内容
　本件訂正請求は、「特許第６１１１５５９号の明細書及び特許請求の範囲を、本訂正請求書に添付した訂正明細書及び訂正特許請求の範囲のとおり、訂正後の請求項１〜３について訂正する」ことを求めるものであり、その訂正（以下「本件訂正」という。）の内容は、訂正箇所を下線を付して示すと、以下のとおりである。 
（１）訂正事項１ 
　特許請求の範囲の請求項１に 
「前記絵柄模様層は、印刷絵柄模様を構成する印刷インキの黒色顔料が可視部で吸収、赤外部で反射を有する粒子径が０．１〜０．３μｍのアゾメチンアゾ系顔料である」とあるのを、
「前記絵柄模様層は、印刷絵柄模様を構成する印刷インキの黒色顔料が、大日精化工業（株）製「クロモファインブラックＡ−１１０３」から成る、可視部で吸収、赤外部で反射を有する粒子径が０．１〜０．３μｍのアゾメチンアゾ系顔料である」に訂正する。（請求項１を引用する請求項２及び３についても同様に訂正する。） 
　
（２）訂正事項２ 
　明細書の段落【０００６】に 
「本発明はこの課題を解決したものであり、すなわちその請求項１記載の発明は、　着色フィルムの上に絵柄模様層とオーバーレイフィルムとを少なくともこの順に積層してなり、前記着色フィルムは、イソインドリノン、ジスアゾ、ポリアゾ、ジケトピロロピロール、キイナクリドン、フタロシアニン、酸化チタンから選択される赤外線反射する顔料を含み、前記絵柄模様層は、印刷絵柄模様を構成する印刷インキの黒色顔料が可視部で吸収、赤外部で反射を有する粒子径が０．１〜０．３μｍのアゾメチンアゾ系顔料であることを特徴とする遮熱化粧シートである。」とあるのを、
「本発明はこの課題を解決したものであり、すなわちその請求項１記載の発明は、　着色フィルムの上に絵柄模様層とオーバーレイフィルムとを少なくともこの順に積層してなり、前記着色フィルムは、イソインドリノン、ジスアゾ、ポリアゾ、ジケトピロロピロール、キイナクリドン、フタロシアニン、酸化チタンから選択される赤外線反射する顔料を含み、前記絵柄模様層は、印刷絵柄模様を構成する印刷インキの黒色顔料が、大日精化工業（株）製「クロモファインブラックＡ−１１０３」から成る、可視部で吸収、赤外部で反射を有する粒子径が０．１〜０．３μｍのアゾメチンアゾ系顔料である可視部で吸収、赤外部で反射を有する粒子径が０．１〜０．３μｍのアゾメチンアゾ系顔料であることを特徴とする遮熱化粧シートである。」に訂正する。 
　
（３）訂正事項３ 
　明細書の【実施例１】の段落【００１８】〜【００２７】を削除する。 
 　
２．訂正の適否 
（１）訂正事項１について 
　訂正事項１は、請求項１の印刷絵柄模様を構成する印刷インキの黒色顔料について、「大日精化工業（株）製「クロモファインブラックＡ−１１０３」から成る」ものであると限定するものであるから、特許法第１２０条の５第２項ただし書第１号に規定する特許請求の範囲の減縮を目的とするものに該当し、また、実質上特許請求の範囲を拡張し、又は変更するものではないから、特許法第１２０条の５第９項で準用する特許法第１２６条第６項の規定に適合する。 
　また、訂正事項１は、本件訂正前の明細書の段落【００１９】の「前記着色フィルム１の表面に、ウレタン樹脂と塩化ビニル＝酢酸ビニル共重合樹脂を７：３の割合で混合したもの１００重量部に、ヘキサメチレンジイソシアネートとイソホロンジイソシアネートを２：８の混合からなる硬化剤を３重量部添加して、顔料としてトーヨーカラー株式会社のイソインドリノン、ポリアゾ、フタロシアニンブルーを添加してインキとし、木目柄を印刷した。さらにウレタン樹脂と塩化ビニル＝酢酸ビニル共重合樹脂を７：３の割合で混合したもの１００重量部に、ヘキサメチレンジイソシアネートとイソホロンジイソシアネートを２：８の混合からなる硬化剤を３重量部添加し、黒色顔料として平均粒経０．２μｍのアゾメチンアゾ系顔料（大日精化工業（株）製「クロモファインブラックＡ−１１０３」）を添加してインキとし、導管模様を印刷して、絵柄模様層２を設けた。」という記載に基づくものであるから、新規事項の追加に該当せず、特許法第１２０条の５第９項で準用する特許法第１２６条第５項の規定に適合する。 
　
（２）訂正事項２について 
　訂正事項２は、上記訂正事項１に係る訂正に伴い特許請求の範囲の記載と明細書の記載との整合を図るための訂正であるから、特許法第１２０条の５第２項ただし書第３号に規定する明瞭でない記載の釈明を目的とするものに該当し、また、実質上特許請求の範囲を拡張し、又は変更するものではないから、特許法第１２０条の５第９項で準用する特許法第１２６条第６項の規定に適合する。 
　また、訂正事項２は、本件訂正前の明細書の段落【００１９】の記載に基づくものであるから、新規事項の追加に該当せず、特許法第１２０条の５第９項で準用する特許法第１２６条第５項の規定に適合する。 
 　 
（３）訂正事項３について 
　訂正事項３は、実施例１に関する段落【００１８】〜【００２７】の記載があることによって、請求項１〜３に係る発明が不明瞭になっているのを削除によって明瞭とするものであるから、特許法第１２０条の５第２項ただし書第３号に規定する明瞭でない記載の釈明を目的とするものに該当し、また、新規事項の追加に該当せず、実質上特許請求の範囲を拡張し、又は変更するものではないから、特許法第１２０条の５第９項で準用する特許法第１２６条第５項及び第６項の規定に適合する。 
　
（４）一群の請求項及び明細書の訂正に係る請求項について 
　訂正前の請求項２、３は、訂正前の請求項１を引用するものであるから、本件訂正請求は、特許法第１２０条の５第４項に規定する一群の請求項に対して請求されたものである。 
　また、訂正事項２、３に係る明細書の訂正は、請求項１〜３について行われたものであり、特許法第１２０条の５第９項で準用する同法第１２６条第４項の規定に適合する。
　
３．小括 
　以上のとおり、本件訂正は、特許法第１２０条の５第２項ただし書第１号及び第３号に掲げる事項を目的とするものであり、かつ、同条第４項、並びに、同条第９項において準用する同法第１２６条第４項、第５項及び第６項の規定に適合するので、訂正後の請求項〔１〜３〕について訂正を認める。
　
第３　特許異議の申立てについて 
１．本件特許発明 
　上記のとおり本件訂正は認められるから、本件特許の請求項１〜３に係る発明（以下「本件発明１〜３」という。また、本件発明１〜３をまとめて「本件発明」ということもある。）は、訂正特許請求の範囲の請求項１〜３に記載された事項により特定される、次のとおりのものである。
「【請求項１】 
　着色フィルムの上に絵柄模様層とオーバーレイフィルムとを少なくともこの順に積層してなり、前記着色フィルムは、イソインドリノン、ジスアゾ、ポリアゾ、ジケトピロロピロール、キイナクリドン、フタロシアニン、酸化チタンから選択される赤外線反射する顔料を含み、前記絵柄模様層は、印刷絵柄模様を構成する印刷インキの黒色顔料が、大日精化工業（株）製「クロモファインブラックＡ−１１０３」から成る、可視部で吸収、赤外部で反射を有する粒子径が０．１〜０．３μｍのアゾメチンアゾ系顔料であることを特徴とする遮熱化粧シート。 
【請求項２】 
　前記絵柄模様層は、印刷絵柄模様を構成する印刷インキがイソインドリノン、ジスアゾ、ポリアゾ、ジケトピロロピロール、キイナクリドン、フタロシアニン、酸化チタンから選択される赤外線反射する顔料を含むことを特徴とする請求項１記載の遮熱化粧シート。 
【請求項３】 
　前記オーバーレイフィルムが、紫外線吸収剤とヒンダードアミン系光安定剤を添加したホモまたはランダムポリプロピレン系樹脂からなり、前記オーバーレイフィルムの表面側に、紫外線吸収剤とヒンダードアミン系光安定剤を添加したアクリルポリオールとヘキサメチレンジイソシアネートからなるコーティング層を設けてなることを特徴とする請求項１または２に記載の遮熱化粧シート。」 
　
２．取消理由の概要 
　本件発明１〜３に対して平成２９年１１月２２日付けで通知した取消理由の要旨は、以下のとおりである。
　以下、甲第１号証等、甲第１号証等に記載された発明、甲第１号証等に記載された事項を、それぞれ「甲１」等、「甲１発明」等、「甲１記載事項」等という。
（理由１）本件発明１〜３は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。  
（理由２）本件特許は、明細書の記載が下記の点で不備のため、特許法第３６条第４項第１号に規定する要件を満たしていない。 
（理由３）本件特許は、特許請求の範囲の記載が下記の点で不備のため、特許法第３６条第６項第１号に規定する要件を満たしていない。
（理由４）本件特許は、特許請求の範囲の記載が下記の点で不備のため、特許法第３６条第６項第２号に規定する要件を満たしていない。
 　　　　　　　　　　　　　　　記 
（理由１）について 
　本件発明１〜３は、甲３発明及び甲４〜１４記載事項に基いて当業者が容易に発明をすることができたものである。 
＜刊行物＞ 
甲３：特開２０１２−８２６０２号公報 
甲４：特開２００９−１４３０５０号公報 
甲５：伊藤征司郎監修「機能性顔料とナノテクノロジー」株式会社シーエムシー出版（平成１８年１０月３１日第１刷発行）第５０〜５２頁 
甲６：特開２００２−２６４２５４号公報 
甲７：特開２００２−６０６９８号公報 
甲８：特開平５−３２１１５９号公報 
甲９：特開２００５−６１０４２号公報 
甲１０：特開２００５−７６０１９号公報 
甲１１：特開２００５−９６２６６号公報 
甲１２：特開２００２−１２６７９号公報 
甲１３：特開２００４−２７６３４５号公報 
甲１４：特開２０１０−８９４４１号公報 
　
（理由２）について 
　請求項１〜３及び本件特許明細書における「遮熱化粧シート」との記載における「遮熱」及び本件特許明細書の段落【００２７】における「遮熱性」に関し、一般的には「遮熱」とは熱の伝達を遮断するものであり、「遮熱性」とはその性能のことと思われるが、本件において「遮熱」とは何から何への熱の伝達を遮断するものであるのかが明確でない。 
　なお、遮熱化粧シートの表面から裏面への熱の伝達を遮断するもののようにも思われるが、段落【００２６】の表２において、実施例・比較例ともに裏面の温度は表面よりも高くなっており、遮熱化粧シートの表面から裏面への熱の伝達を遮断するものではないと考えられる。  
　このため、本件発明が、本件特許明細書の段落【０００３】にある「表裏の温度差によって反りが発生する慢性的な問題」を解決するためにはどのように実施すればよいのかが発明の詳細な説明に記載されていない。  
　よって、本件発明をどのように実施すればよいのかが発明の詳細な説明に記載されていない。 
（理由３）について 
　上記(理由２）により、本件発明によって、本件特許明細書の段落【０００３】にある「表裏の温度差によって反りが発生する慢性的な問題」が必ずしも解決されるとは考えられない。 
（理由４）について 
（１）上記（理由２）(理由３）を踏まえると、請求項１〜３における「遮熱化粧シート」との記載における「遮熱」の定義が明確でない。  
（２）請求項１における「可視部で吸収、赤外部で反射を有する粒子径が０．１〜０．３μｍのアゾメチンアゾ系顔料」との記載は明確でない。 
　また、アゾメチンアゾ系顔料は、赤外部の反射性のある顔料とされるものもあれば、赤外部の透過性のある顔料とされるものもある。本件特許におけるアゾメチンアゾ系顔料とは、具体的にどのような反射性能、性質を有するアゾメチンアゾ系顔料であるのかが明確でない。 
　
３．当審の判断 
　事案に鑑み、まず理由２〜理由４について検討する。 
（１）理由２（特許法第３６条第４項第１号違反）について 
ア．本件特許明細書には、「遮熱」について明確な定義は記載されていない。「遮熱」は、化粧シートが用いられる建具等の分野では、「断熱」と区別するために用いられる用語とされている。具体的には、「遮熱」とは、「日光照射等に起因する表面温度の上昇を防ぐために熱（あるいは熱の発生原因、例えば赤外線）を遮断する」という程度の意味で用いられる用語である（例えば、特開２００３−１３８８４７号公報の段落【０００７】、甲３の段落【０００１】及び【０００３】参照）。この「遮熱」の解釈は、本件特許明細書の段落【０００３】の「太陽光の赤外光領域の熱の吸収によって、蓄熱作用が発生し、結果として基材に伝わる事で、熱膨張が発生し、表裏の温度差によって反りが発生する慢性的な問題については、解決されないままであった。」との記載、同【０００８】の「太陽光の赤外光領域の熱の吸収によって、蓄熱作用が発生し、結果として基材に伝わる事で、熱膨張が発生し、表裏の温度差によって反りが発生する。・・・絵柄模様層の黒色顔料としてアゾメチンアゾ系顔料を用いることで、赤外光領域の反射率を一定以上に上げる事が可能となり、光線遮蔽効果を得て、反りの発生を防止することを可能とした。」との記載とも整合する。したがって、「遮熱」の定義が明細書に記載されていないからといって、「遮熱」を発明特定事項とする本件発明について、当業者が正確に理解し実施をすることができないとまではいえない。 
　また、本件訂正により、本件特許明細書の段落【００２６】の【表２】によれば、「遮熱」の効果を奏しない実施例１に関する段落【００１８】〜【００２７】が削除された。他方、それにより、実施例１に関する「遮熱」の効果についての記載不備は解消されたが、本件特許明細書の発明の詳細な説明は、実施例の記載がないものとなった。 
　
イ．そこで、本件発明１について検討すると、「着色フィルムの上に絵柄模様層とオーバーレイフィルムとを少なくともこの順に積層してなり、」という遮熱化粧シートは、発明の詳細な説明の段落【００１１】〜【００１７】及び図１、特に段落【００１１】の「以下、本発明を図面に基づき詳細に説明する。図１に本発明の遮熱化粧シートの一実施例の断面の形状を示す。着色フィルム１、絵柄模様層２、オーバーレイフィルム３からなり、適宜コーティング層４を設けてなる。」との記載及び図１を参照して、当業者が実施することができるものであるということができる。 
　また、本件発明１の「前記着色フィルムは、イソインドリノン、ジスアゾ、ポリアゾ、ジケトピロロピロール、キイナクリドン、フタロシアニン、酸化チタンから選択される赤外線反射する顔料を含み、」という事項も、発明の詳細な説明の段落【００１１】〜【００１７】及び図１、特に段落【００１２】及び【００１３】を参照して、当業者が実施することができるものであるということができる。 
　また、本件発明１の「前記絵柄模様層は、印刷絵柄模様を構成する印刷インキの黒色顔料が、大日精化工業（株）製「クロモファインブラックＡ−１１０３」から成る、可視部で吸収、赤外部で反射を有する粒子径が０．１〜０．３μｍのアゾメチンアゾ系顔料である」という事項も、発明の詳細な説明の段落【０００６】、【００１１】〜【００１７】及び図１、特に段落【０００６】、【００１４】〜【００１６】を参照し、かつその大日精化工業（株）製「クロモファインブラックＡ−１１０３」は本件出願前に当業者に周知の顔料（甲６、甲７、甲９）であることを踏まえると、黒色顔料として大日精化工業（株）製「クロモファインブラックＡ−１１０３」を採用することは、当業者が実施し得ることである。 
　よって、本件特許の発明の詳細な説明の記載は、当業者が本件発明１の実施をすることができる程度に、明確かつ十分に記載したものということができる。
　
ウ．本件発明２について検討すると、「前記絵柄模様層は、印刷絵柄模様を構成する印刷インキがイソインドリノン、ジスアゾ、ポリアゾ、ジケトピロロピロール、キイナクリドン、フタロシアニン、酸化チタンから選択される赤外線反射する顔料を含む」という事項は、発明の詳細な説明の段落【００１１】〜【００１７】及び図１、特に段落【００１５】の「本発明における絵柄模様層２に用いる顔料としては、イソインドリノン、ジスアゾ、ポリアゾ、ジケトピロロピロール、キイナクリドン、フタロシアニン、酸化チタンなどが好適に用いられる。特に黒色顔料においてはアゾメチンアゾ系顔料を用いる。これにより絵柄模様層２への赤外線の吸収を少なく、蓄熱機能を抑え、化粧シートとしての赤外線反射率を高くすることが可能となる。」との記載を参照して、当業者が実施し得ることである。 
　よって、本件特許の発明の詳細な説明の記載は、当業者が本件発明２の実施をすることができる程度に、明確かつ十分に記載したものということができる。
　
エ．本件発明３について検討すると、「前記オーバーレイフィルムが、紫外線吸収剤とヒンダードアミン系光安定剤を添加したホモまたはランダムポリプロピレン系樹脂からなり、前記オーバーレイフィルムの表面側に、紫外線吸収剤とヒンダードアミン系光安定剤を添加したアクリルポリオールとヘキサメチレンジイソシアネートからなるコーティング層を設けてなる」という事項は、発明の詳細な説明の段落【００１１】〜【００１７】及び図１、特に段落【００１７】の「本発明におけるオーバーフィルム３としては、さらにこの表面にコーティング層４を設ける場合は、前記着色フィルム１や絵柄模様層２との層間密着を考慮して樹脂を選択すればよく、具体的には前記着色フィルム１がホモまたはランダムポリプロピレン系樹脂またはポリエチレン樹脂であるなら同様のホモまたはランダムポリプロピレン系樹脂またはポリエチレン樹脂が好ましく、紫外線吸収剤とヒンダードアミン系光安定剤を添加するのが好適である。」との記載を参照して、当業者が実施し得ることである。
　よって、本件特許の発明の詳細な説明の記載は、当業者が本件発明３の実施をすることができる程度に、明確かつ十分に記載したものということができる。
　
オ．小括 
　以上のとおり、本件特許明細書の発明の詳細な説明の記載は、特許法第３６条第４項第１号に規定する要件を満たしていないとすることはできないから、本件発明１〜３に係る特許は、特許法第１１３条第４号に該当せず、取り消されるべきものとすることはできない。
　
（２）理由３（特許法第３６条第６項第１号違反）について 
ア．本件特許明細書の段落【０００５】の記載より、本件発明の課題は、「短納期で安価に製造可能であり、耐候性や耐摩耗性、耐水性等の各物性に優れ、かつ赤外線反射効果を有しながら、しかも絵柄の深み等の意匠性にも優れた遮熱化粧シートを提供すること」といえる。 
　また、本件特許明細書には、以下の記載がある。 
「【０００６】 
　本発明はこの課題を解決したものであり、すなわちその請求項１記載の発明は、 着色フィルムの上に絵柄模様層とオーバーレイフィルムとを少なくともこの順に積層してなり、前記着色フィルムは、イソインドリノン、ジスアゾ、ポリアゾ、ジケトピロロピロール、キイナクリドン、フタロシアニン、酸化チタンから選択される赤外線反射する顔料を含み、前記絵柄模様層は、印刷絵柄模様を構成する印刷インキの黒色顔料が、大日精化工業（株）製「クロモファインブラックＡ−１１０３」から成る、可視部で吸収、赤外部で反射を有する粒子径が０．１〜０．３μｍのアゾメチンアゾ系顔料であることを特徴とする遮熱化粧シートである。 
　また、請求項２記載の発明は、前記絵柄模様層は、印刷絵柄模様を構成する印刷インキがイソインドリノン、ジスアゾ、ポリアゾ、ジケトピロロピロール、キイナクリドン、フタロシアニン、酸化チタンから選択される赤外線反射する顔料を含むことを特徴とする遮熱化粧シートである。 
　また、請求項３記載の発明は、前記オーバーレイフィルムが、紫外線吸収剤とヒンダードアミン系光安定剤を添加したホモまたはランダムポリプロピレン系樹脂からなり、前記オーバーレイフィルムの表面側に、紫外線吸収剤とヒンダードアミン系光安定剤を添加したアクリルポリオールとヘキサメチレンジイソシアネートからなるコーティング層を設けてなることを特徴とする遮熱化粧シートである。」 
「【発明の効果】 
【０００８】 
　太陽光の赤外光領域の熱の吸収によって、蓄熱作用が発生し、結果として基材に伝わる事で、熱膨張が発生し、表裏の温度差によって反りが発生する。特に黒色顔料としてカーボンブラックを用いる事が多かったが、近赤外光領域（７８１ｎｍ〜２５００ｎｍ）においての反射率が低かった為、赤外光領域の熱の吸収によって、蓄熱作用が発生していた。
　本発明はその請求項１記載の発明により、絵柄模様層の黒色顔料としてアゾメチンアゾ系顔料を用いることで、赤外光領域の反射率を一定以上に上げる事が可能となり、光線遮蔽効果を得て、反りの発生を防止することを可能とした。 
【０００９】 
　またその請求項２記載の発明により、オーバーレイフィルムに用いる樹脂と添加剤を特定し、さらにその表面側に特定の樹脂のコーティング層を設けることで経時の耐候性と光線遮蔽効果の維持とを可能とした。」 
「【００１３】 
　前記着色フィルム１に用いる顔料としては、イソインドリノン、ジスアゾ、ポリアゾ、ジケトピロロピロール、キイナクリドン、フタロシアニン、酸化チタンなどが好適である。これらを用いることで着色フィルム１への赤外線の吸収を少なく、蓄熱機能を抑え、化粧シートとしての赤外線反射率を高くすることが可能となる。 
 ・・・ 
【００１５】 
　本発明における絵柄模様層２に用いる顔料としては、イソインドリノン、ジスアゾ、ポリアゾ、ジケトピロロピロール、キイナクリドン、フタロシアニン、酸化チタンなどが好適に用いられる。特に黒色顔料においてはアゾメチンアゾ系顔料を用いる。これにより絵柄模様層２への赤外線の吸収を少なく、蓄熱機能を抑え、化粧シートとしての赤外線反射率を高くすることが可能となる。 
【００１６】 
　本発明におけるアゾメチンアゾ系顔料としては、テトラクロロフタルイミドとアミノアニリンの反応化合物であるジアゾニウム基を有するものであり、特には粒子径が０．１〜０．３μｍのものが好適である。これらを用いることで、可視部で吸収、赤外部で反射といった特性を顕著に現すものとなる。 
【００１７】 
　本発明におけるオーバーフィルム３としては、さらにこの表面にコーティング層４を設ける場合は、前記着色フィルム１や絵柄模様層２との層間密着を考慮して樹脂を選択すればよく、具体的には前記着色フィルム１がホモまたはランダムポリプロピレン系樹脂またはポリエチレン樹脂であるなら同様のホモまたはランダムポリプロピレン系樹脂またはポリエチレン樹脂が好ましく、紫外線吸収剤とヒンダードアミン系光安定剤を添加するのが好適である。」 
　
　本件発明１の構成が、当業者が本件発明の課題を解決できると認識できる範囲のものであることは、上記【０００６】、【０００８】、【００１３】、【００１５】及び【００１６】の記載から明らかといえる。 
　本件発明２の構成が、当業者が本件発明の課題を解決できると認識できる範囲のものであることは、上記【０００６】、【０００８】、【０００９】、【００１３】、【００１５】及び【００１６】の記載から明らかといえる。 
　本件発明３の構成が、当業者が本件発明の課題を解決できると認識できる範囲のものであることは、上記【０００６】、【０００８】、【００１３】、及び【００１５】〜【００１７】の記載から明らかといえる。 
　したがって、本件発明１〜３は、本件特許明細書の発明の詳細な説明に記載されたものであるといえる。 
　
イ．小括 
　よって、本件特許の請求項１〜３の記載は、特許法第３６条第６項第１号に規定する要件を満たしていないとすることはできないから、本件発明１〜３に係る特許は特許法第１１３条第４号に該当せず、取り消されるべきものとすることはできない。
　
（３）理由４（特許法第３６条第６項第２号違反）について 
ア．「遮熱」の定義について 
　「遮熱」の定義については、本件特許明細書に明確な定義はないものの、当業者の技術常識を踏まえれば、３．（１）ア．に示したとおりのものと理解できるから、本件発明１〜３を不明確にしているとまではいえない。 
　
イ．本件訂正により、請求項１〜３は、印刷絵柄模様を構成する印刷インキの黒色顔料について、「印刷絵柄模様を構成する印刷インキの黒色顔料が、大日精化工業（株）製「クロモファインブラックＡ−１１０３」から成る、可視部で吸収、赤外部で反射を有する粒子径が０．１〜０．３μｍのアゾメチンアゾ系顔料である」と特定された。その大日精化工業（株）製「クロモファインブラックＡ−１１０３」は本件出願前に当業者に周知の顔料（甲６、甲７、甲９）であり、その「可視部で吸収」（可視部での吸収率）及び「赤外部で反射」（赤外部での反射率）の性能についてもよく知られている（甲１５）。 
　したがって、請求項１〜３の「印刷絵柄模様を構成する印刷インキの黒色顔料が、大日精化工業（株）製「クロモファインブラックＡ−１１０３」から成る、可視部で吸収、赤外部で反射を有する粒子径が０．１〜０．３μｍのアゾメチンアゾ系顔料である」との記載が明確でないとはいえない。 
　
ウ．申立人の主張について 
　平成３０年３月２２日付け意見書の段落（３−２）において申立人は、甲１５を挙げて、大日精化工業（株）製「クロモファインブラックＡ−１１０３」は、赤外線をその表面で反射するだけでなく、透過させるものであり、上記特定は矛盾を含む記載であり不明確である旨を主張する。 
　しかし、顔料は、程度の差こそあれ、光を吸収、反射、透過するものであって、光を全て吸収したり、あるいは光を全て反射又は透過するものではないことが技術常識であることに鑑みれば、本件発明１における「赤外部で反射を有する」との記載が、赤外部を全て反射することを必ずしも意味しないこと、また、赤外部をある程度透過するものを全く含まないことを必ずしも意味しないことは明らかであるから、当該記載が明確でないとまではいえない。 
　したがって、申立人の主張は当を得たものではなく、採用することができない。 
　
エ．小括 
　よって、本件特許の請求項１〜３の記載は、特許法第３６条第６項第２号に規定する要件を満たしていないとすることはできないから、本件発明１〜３に係る特許は特許法第１１３条第４号に該当せず、取り消されるべきものとすることはできない。 
　
（４）理由１（特許法第２９条第２項違反）について 
ア．刊行物の記載事項 
（ア）甲３記載事項及び甲３発明 
　甲３には、以下の事項が記載されている。  
「【特許請求の範囲】  
【請求項１】  
　熱可塑性樹脂と顔料とを含有する組成物をシート状に成形加工したシート層と、該シート層表面に形成される印刷層とを備え、  
　前記顔料は、少なくともカーボンブラックを含まず、赤外線反射顔料を含み、　前記印刷層は、少なくともカーボンブラックを含まず、赤外線透過顔料を含むことを特徴とする遮熱化粧シート。 
【請求項２】 
　前記赤外線反射顔料は赤外線反射酸化チタンであることを特徴とする請求項１記載の遮熱化粧シート。・・・」  
「【０００１】  
　本発明は、熱を遮蔽する機能を有する化粧シートに関するものである。」
　
「【０００２】  
　化粧シートは、建築基材などの表面に貼り付けて、基材表面に各種の色や絵柄などを付与することで意匠性を高めるために用いられる。一般に、ドアや外壁材の表面には明るい色より比較的暗い落ち着いた色を付与することが好まれる。それ故に、ドアや外壁材などの表面に貼り付けられる化粧シートには黒色の顔料を含む塗料でベタ印刷や柄印刷がなされている。  
【０００３】  
　一般に用いられる黒色の顔料は、熱を吸収し易いカーボンブラックを含んでいる。太陽熱などの赤外線に曝される外表面に貼り付けられる化粧シートに黒色顔料を含む塗料が印刷されていると、化粧シート自体が熱を含んで温度が高くなり、この熱が建築基材を介して建築物内部に伝搬することになるので、建築物内部の温度管理に悪影響を及ぼす問題が生じる。」 
「【０００７】  
　しかしながら、シート表面に絵柄などの更に高度な意匠を付与することを考えた場合には、やはり表面に印刷を施すことが必要になる。この場合、シート自体が高い遮熱性能を有していたとしても、印刷層の塗料に蓄熱性のあるカーボンブラックが含まれていると、シート自体で反射した熱が印刷層で蓄熱されることになり、シート全体で効果的に熱を遮蔽することができない問題があった。 
【０００８】  
　特に、ドアの外表面や建築物外壁の外表面に施される化粧シートには意匠として木目調などの柄模様が好まれる傾向があり、また、シートの熱可塑性樹脂に顔料を混合する場合には、シートの成形性などで混合する顔料の種類が制約されて所望の色味を持たせることができないことがある。このような事情で、化粧シートに高い意匠性を付与するためにはシート表面へ印刷を施さざるを得ない場合があり、このような場合に、化粧シートとしての高い意匠性と遮熱性を両立させることができない問題があった。 
【０００９】  
　本発明は、このような問題に対処することを課題の一例とするものである。すなわち、本発明の目的は、シート表面に柄印刷やベタ印刷などの印刷層を形成するものであっても高い遮熱性能を得ることができる遮熱化粧シートを提供することにある。」  
「【００１１】  
　熱可塑性樹脂と顔料とを含有する組成物をシート状に成形加工したシート層と、該シート層表面に形成される印刷層とを備え、前記顔料は、少なくともカーボンブラックを含まず、赤外線反射顔料を含み、前記印刷層は、少なくともカーボンブラックを含まず、赤外線透過顔料を含むことを特徴とする。  
【発明の効果】  
【００１２】  
　このような特徴を有する遮熱化粧シートは、シート表面に柄印刷やベタ印刷などの印刷層を形成することで高い意匠性を得ることができる。そして、シート層は、カーボンブラックを含まず赤外線反射顔料を含むので、蓄熱することが無く効果的に熱を反射することができる。また、シート層表面に形成される印刷層が、カーボンブラックを含まず赤外線透過顔料を含むので、シート層で反射した熱が印刷層で蓄熱されることもない。このように本発明の遮熱化粧シートは、高い遮熱性能と高い意匠性を両立させることができる。」 
「【００１４】  
　以下、図面等を参照しながら本発明の実施形態を説明する。図１は本発明の一実施形態に係る遮熱化粧シートを示した概念図である。遮熱化粧シート１は、シート層１０と印刷層１１を少なくとも備え、必要に応じて印刷層の保護や艶調整を行うための表面コート層１２を備えている。印刷層１１はシート層１０の表面全体に施されるものであっても、シート層１０の表面の一部に施されるものであってもよい。  
【００１５】  
　シート層１０は、熱可塑性樹脂と顔料とを含有する組成物をシート状に成形加工した層である。加工方法としては、カレンダー成形や押し出し成形などが採用される。印刷層１１は、シート層１０の表面にベタ印刷や柄印刷を施すことで形成される層であり、遮熱化粧シート１に高い意匠性を付与するための層である。 
【００１６】  
　シート層１０の基材となる熱可塑性樹脂は、シート状に成形加工可能なものであれば特に限定されないが、塩化ビニル樹脂、塩化ビニル系共重合樹脂、オレフィン樹脂、オレフィン系共重合樹脂、ウレタン樹脂、ウレタン系共重合樹脂、アクリル樹脂、アクリル系共重合樹脂、酢酸ビニル樹脂、酢酸ビニル系共重合樹脂、スチレン樹脂、スチレン系共重合樹脂、ポリエステル樹脂、及びポリエステル系共重合樹脂、フッソ系共重合樹脂などの単独、もしくは、２種以上の混合樹脂からなるものが好ましい。・・・」  
「【００１７】  
　このような熱可塑性樹脂の基材中に含有される顔料は、少なくとも蓄熱機能が高いカーボンブラックを含まない顔料であり、更には赤外線を比較的高い反射率で反射する赤外線反射顔料２０を含むものとする。シート層１０中にカーボンブラックを含有させないことでシート層１０自体に熱が蓄熱するのを抑止することができ、シート層１０中に赤外線反射顔料２０を含有させることで、シート層１０を熱が通過して遮熱化粧シート１が貼り付けられた基材が加熱されるのを抑止することができる。シート層１０の表面には印刷層１１が形成されるので、シート層１０自体に高い意匠性を求める必要はないが、印刷層１１がシート層１０の全面に形成されない場合や、印刷層１１と透過して下地が視認できる場合を考慮して、シート層１０中の顔料は印刷層１１の意匠性を低下させないものが好ましい。このような観点から、シート層１０中に含有される赤外線反射顔料２０の例としては、赤外線反射酸化チタンが好ましい。 
【００１８】  
　印刷層１１は、少なくともカーボンブラックを含まず、赤外線透過顔料２１を含むものとする。ここでいう赤外線透過顔料２１とは、赤外線の吸収機能と反射機能が少ない顔料である。赤外線透過顔料２１は、無機顔料であっても有機顔料であってもよい。無機顔料としては、カーボブラックを除いた天然無機顔料、クロム、酸化クロム、酸化亜鉛（亜鉛華）、合成酸化鉄赤、カドミウム黄、ニッケルチタン黄、ストロンチウム黄、アルミン酸コバルト、合成ウルトラマリン青などの合成無機顔料などを用いることができる。特には、赤外線透過機能が高いクロム及び鉄の複合酸化物が適する。有機顔料としては、多環式系、アゾ系の顔料があり、多環系顔料としては、ペリレン、ペリノン、フタロシアニン、カルボニウム、キナクリドン、イソインドリノンなど、アゾ系顔料としては、モノアゾ顔料、ジスアゾ顔料、縮合アゾ顔料などを用いることができる。また、このような赤外線透過顔料２１はシート層１０内に含有させても良い。」  
「【００２０】  
　表面コート層２１は、表面保護や艶調整のために設けられる。表面コート層１２は、アクリル系樹脂（例えば、アクリル樹脂／塩酢ビ樹脂／セルロース樹脂／シリカの混合物）などによって、印刷層１１の形成後にグラビア印刷などで形成することができる。表面コート層２１の艶調整は、混合するシリカの量によって調整できるが、ウレタンビーズやアクリルビーズなどの付加でも艶の付与調整を行うことができる。  
【００２１】  
　図２は表面コート層１２を塗工後の表面にエンボスＥを施した例である。印刷層１１として木目印刷を行った場合には木目のエンボス加工を施すことで効果的な意匠効果を得ることができる。・・・」  
「【００２２】  
　表１は、本発明の実施例（例１，例３）と比較例（例２，例４）の構成例と遮熱効果を示している。例１と例２は、視覚的に同等の木目調の印刷柄を有するものであり、例３と例４は、視覚的に同等の柿渋調の印刷柄を有するものである。よって、例１と例２或いは例３と例４は印刷層によって同等の意匠性が付与されている。 ・・・  
【００２８】  
　前述したように例１と例２（木目調）或いは例３と例４（柿渋調）は印刷層によって同等の意匠性が付与されている。このような印刷層を得るために、例１と例３の印刷層には赤外線透過顔料含有塗料(SX-860；(株)昭和インク工業所)が用いられ、例２と例４の印刷層にはカーボンブラック（ＣＢ）含有塗料(SX-851；(株)昭和インク工業所)が用いられている。例１〜例４の表面コート層はいずれもアクリルコート（SX-256；(株)昭和インク工業所)である。 ・・・  
【００３０】  
　例１と例２の比較では、例２に対して例１のシート表面温度が１６．０℃低く、例２に対して例１の槽内温度が５．３℃低い結果になり、例３と例４の比較では、例４に対して例３のシート表面温度が１２．２℃低く、例４に対して例３の槽内温度が２．７℃低い結果になった。この試験結果から明らかなように、シート層の顔料が少なくともカーボンブラックを含まず赤外線反射顔料を含み、印刷層が少なくともカーボンブラックを含まず赤外線透過顔料を含む、例１と例３の遮熱化粧シートは、例２と例３（当審注：「例３」は「例４」の誤記と思われる。）化粧シートに対して高い遮熱性能を有していることが判る。」 
「【００３１】  
【表１】 
 」  
 「【図１】  
 」 
　【００１８】の「・・・また、このような赤外線透過顔料２１はシート層１０内に含有させても良い。」との記載及び図１より、シート層１０は、赤外線反射顔料２０及び赤外線透過顔料２１を含むといえる。 
　
　上記記載事項より、甲３には、下記の甲３発明が記載されている。 
「熱可塑性樹脂と顔料とを含有する組成物をシート状に成形加工したシート層１０と、絵柄あるいは木目の印刷を施した印刷層１１と、表面コート層１２とをこの順に積層してなり、 
　前記顔料は、少なくともカーボンブラックを含まず、赤外線反射顔料２０及び赤外線透過顔料２１を含み、 
　前記印刷層１１は、少なくともカーボンブラックを含まず、赤外線透過顔料２１を含み、 
　前記赤外線反射顔料２０は赤外線反射酸化チタンであり、 
　前記赤外線透過顔料２１は、ペリレン、ペリノン、フタロシアニン、カルボニウム、キナクリドン、イソインドリノン、モノアゾ顔料、ジスアゾ顔料、縮合アゾ顔料である、 
遮熱化粧シート１。」 
 　 
（イ）甲６記載事項 
　甲６には、次の事項が記載されている。  
「【００２７】近赤外線吸収率の低い着色顔料には、・・・平均粒径０．２μｍの黒色顔料Ｄ（大日精化製クロモファインブラックA‐1103，近赤外線吸収率：１８％）を使用した。比較のため、近赤外線吸収率の高い着色顔料として、平均粒径０．５μｍの黒色顔料Ｅ（大日精化製ダイピロキサイドカラーブラック#9510，近赤外線吸収率：９４％）を使用した。」 
　
（ウ）甲７記載事項 
　甲７には、次の事項が記載されている。  
「【０００９】赤外線透過層形成用組成物に含まれる顔料としては、無機顔料及び有機顔料のいずれも使用可能である。・・・特に、暗い色調を発色させる場合には、カーボンブラックに代わる黒色顔料として、大日精化工業株式会社製商品名「Ａ−１１３０ ブラック」などのアゾメチン系有機顔料や、ＢＡＳＦ製商品名「ペリレンブラックＳ−００８４」などのペリレン系顔料が好適であり、これらを単独で、または他の顔料と混合したうえで樹脂成分に分散させて使用する。・・・」  
 　 
（エ）甲９記載事項 
　甲９には、次の事項が記載されている。  
「【００１４】  
 ・・・市販の濃色系顔料について上記条件に該当するかどうかを確認することによって、本発明の第２の塗膜層に用いうる顔料かどうかを知ることが可能である。市販されている顔料で上記の条件を満足するものとしては、クロモファインブラックＡ−１１０３なる商品名をもつアゾメチアゾ系黒色顔料（大日精化工業（株）製）等を挙げることができる。・・・」  
　
（オ）甲１１記載事項 
　甲１１には、次の事項が記載されている。  
「【０００１】  
　本発明は、玄関ドア、店舗引き戸、住宅やビルの窓枠、テラス、車庫等の屋外に使われる耐候性の高い高耐候性化粧シートに関する。」  
「【０００７】  
　本発明は、着色ベースフィルム層、印刷層、オーバーレイフィルム層からなる熱可塑性化粧シートにおいて、着色ベースフィルム層が重合度５００から２０００の半硬質塩化ビニル樹脂フィルムにバリウム、亜鉛系の熱安定剤、可塑剤（ＴＯＴＭ トリ２−エチルヘキシルトリメリテート）、顔料としてキナクリドン、チタンイエロー、カーボンブラック、酸化チタン、フタロシアニンブルーのうちのひとつ以上の顔料からなり、印刷層のバインダー樹脂がアクリル樹脂と塩化酢酸ビニル樹脂、顔料が少なくともイソインドリノン、キナクリドン、カーボンブラック、フタロシアニンブルーの一つ以上からなり、オーバーレイフィルム層がポリメチルメタアクリル樹脂に紫外線吸収剤とヒンダードフェノール系酸化防止剤からなることを特徴とする高耐候性化粧シートに関する（図１．）。  
【０００８】  
　また、着色ベースフィルム層、印刷層、オーバーレイフィルム層、コーティング層からなる熱可塑性化粧シートにおいて、ベースフィルム層がランダムまたはホモ系ポリプロピレン樹脂、または、ポリエチレン樹脂にヒンダードフェノール系酸化防止剤、紫外線吸収剤、ヒンダードアミン系光安定剤、着色顔料に少なくとも酸化鉄、カーボンブラック、酸化チタン、フタロシアニンブルー、イソインドリノンの一つ以上からなり、印刷層のバインダー樹脂にポリオールにイソシアネートを反応させてもわずかにのこった水酸基にさらにヘキサメチレンジイソシアネートとイソホロンジイソシアネートの混合からなる硬化剤を印刷直前に添加する樹脂に顔料として少なくともイソインドリノン、ジケトピロロピロール、カーボンブラック、フタロシアニンブルー、ジスアゾ系顔料の一つ以上からなり、オーバーレイフィルムとしてホモまたはランダムポリプロピレン系樹脂に紫外線吸収剤とヒンダードアミン系光安定剤を添加し、コーティング剤としてコーティング直前に紫外線吸収剤とヒンダードアミン系光安定剤の入ったアクリルポリオールにヘキサメチレンジイソシアネート硬化剤を添加してなることを特徴とする高耐候性化粧シートに関する（図２．）。」  
「【００１１】  
　ベースフィルム層１は、重合度５００から２０００の半硬質塩化ビニル樹脂フィルムにバリウム、亜鉛系の熱安定剤、可塑剤（ＴＯＴＭ トリ２−エチルヘキシルトリメリテート）、顔料としてキナクリドン、チタンイエロー、カーボンブラック、酸化チタン、フタロシアニンブルーのうちのひとつ以上の顔料からなる。また、ベースフィルム層がランダムまたはホモ系ポリプロピレン樹脂、または、ポリエチレン樹脂にヒンダードフェノール系酸化防止剤、紫外線吸収剤、ヒンダードアミン系光安定剤を添加したものに、着色顔料に少なくとも酸化鉄、カーボンブラック、酸化チタン、フタロシアニンブルー、イソインドリノンの一つ以上からなる。また、共重合ポリエステル樹脂、発泡タイプのポリエステル系樹脂、アクリル樹脂系等も使える。厚みは、２５μｍから２００μｍの範囲のものが使える。  
【００１２】  
　印刷層２としては、印刷層のバインダー樹脂がアクリル樹脂と塩化酢酸ビニル樹脂、顔料が少なくともイソインドリノン、キナクリドン、カーボンブラック、フタロシアニンブルーの一つ以上からなるものからなる。また、印刷層のバインダー樹脂にポリオールにイソシアネートを反応させてもわずかにのこった水酸基にさらにヘキサメチレンジイソシアネートとイソホロンジイソシアネートの混合からなる硬化剤を印刷直前に添加する樹脂に顔料として少なくともイソインドリノン、ジケトピロロピロール、カーボンブラック、フタロシアニンブルー、ジスアゾ系顔料の一つ以上からなるものが使える。また、印刷層のバインダー樹脂がアクリル樹脂と塩化酢酸ビニル樹脂、顔料が少なくともイソインドリノン、ジケトピロロピロール、カーボンブラック、フタロシアニンブルーの一つ以上からなるものが使える。より強固な接着性が必要な場合は、熱接着剤層３を使う。２液ウレタン樹脂系やポリエステル樹脂とアクリル樹脂及び塩化酢酸ビニル樹脂系の混合物も使える。  
【００１３】  
　オーバーレイフィルム層４としては、ポリメチルメタアクリル樹脂に紫外線吸収剤とヒンダードフェノール系酸化防止剤からなフィルム、ホモまたはランダムポリプロピレン系樹脂に紫外線吸収剤とヒンダードアミン系光安定剤を添加したフィルム、ポリメチルメタアクリル樹脂に紫外線吸収剤とヒンダードフェノール系酸化防止剤からなるフィルム等が使える。厚みは２５μｍから２００μｍのものが使える。  
【００１４】  
　コーティング層５としては、コーティング直前に紫外線吸収剤とヒンダードアミン系光安定剤の入ったアクリルポリオールにヘキサメチレンジイソシアネート硬化剤を添加してなる塗液を乾燥後の重さで２ｇ／ｍ２から２０ｇ／ｍ２の塗布量のものが使える。」  
「【図１】  
  
 」  
「【図２】  
 
 」  
  
イ．本件発明１について 
　本件発明１と甲３発明とを対比すると、甲３発明の「シート層１０」は、熱可塑性樹脂と顔料とを含有するので、本件発明１の「着色フィルム」に相当する。
　また、甲３発明の「絵柄あるいは木目の印刷を施した印刷層１１」は、本件発明１の「絵柄模様層」に相当する。 
　ここで、甲３発明の「シート層１０」の「前記顔料は、少なくともカーボンブラックを含まず、赤外線反射顔料２０及び赤外線透過顔料２１を含み、」「前記赤外線反射顔料２０は赤外線反射酸化チタンであり、」と、本件発明１の「前記着色フィルムは、イソインドリノン、ジスアゾ、ポリアゾ、ジケトピロロピロール、キイナクリドン、フタロシアニン、酸化チタンから選択される赤外線反射する顔料を含み」とは、「前記着色フィルムは、赤外線反射する顔料を含み」である限りにおいて一致する。 
　また、甲３発明の「印刷層１１は、少なくともカーボンブラックを含まず、赤外線透過顔料２１を含み」、「前記赤外線透過顔料２１は、ペリレン、ペリノン、フタロシアニン、カルボニウム、キナクリドン、イソインドリノン、モノアゾ顔料、ジスアゾ顔料、縮合アゾ顔料である」 と、本件発明１の「絵柄模様層は、印刷絵柄模様を構成する印刷インキの黒色顔料が、大日精化工業（株）製「クロモファインブラックＡ−１１０３」から成る、可視部で吸収、赤外部で反射を有する粒子径が０．１〜０．３μｍのアゾメチンアゾ系顔料である」とは、「絵柄模様層は、印刷絵柄模様を構成する黒色顔料が少なくともカーボンブラックを含まない」という限りにおいて一致する。 
　したがって、本件発明１と甲３発明は、  
　「着色フィルムの上に絵柄模様層を少なくともこの順に積層してなり、前記着色フィルムは、赤外線反射する顔料を含み、前記絵柄模様層は、印刷絵柄模様を構成する黒色顔料が少なくともカーボンブラックを含まない、遮熱化粧シート。」である点で一致し、以下の点で相違する。 
（相違点１）  
　着色フィルムの上に絵柄模様層を少なくともこの順に積層した上に、本件発明１は、オーバーレイフィルム層を積層しているのに対して、甲３発明は、表面コート層１２を積層している点。  
（相違点２）  
　着色フィルムの顔料として、本件発明１では、イソインドリノン、ジスアゾ、ポリアゾ、ジケトピロロピロール、キイナクリドン、フタロシアニン、酸化チタンから選択される赤外線反射する顔料を含むのに対して、甲３発明は、顔料は、少なくともカーボンブラックを含まず、赤外線反射顔料２０及び赤外線透過顔料２１を含み、前記赤外線反射顔料２０は赤外線反射酸化チタンであり、前記赤外線透過顔料２１は、ペリレン、ペリノン、フタロシアニン、カルボニウム、キナクリドン、イソインドリノン、モノアゾ顔料、ジスアゾ顔料、縮合アゾ顔料である点。 
（相違点３）  
　絵柄模様層の印刷絵柄模様を構成する印刷インキの黒色顔料として、本件発明１では、大日精化工業（株）製「クロモファインブラックＡ−１１０３」から成る、可視部で吸収、赤外部で反射を有する粒子径が０．１〜０．３μｍのアゾメチンアゾ系顔料であるのに対して、甲３発明は、少なくともカーボンブラックを含まず、赤外線透過顔料２１を含み、前記赤外線透過顔料２１は、ペリレン、ペリノン、フタロシアニン、カルボニウム、キナクリドン、イソインドリノン、モノアゾ顔料、ジスアゾ顔料、縮合アゾ顔料である点。 
　
　上記相違点１について検討する。  
　甲１１には、高耐候性化粧シートとして、着色ベースフィルム層（着色フィルム）、印刷層（絵柄模様層）、オーバーレイフィルム層を少なくともこの順に積層する化粧シートが記載されており（【０００１】、【０００７】、【００１１】〜【００１３】及び図１）、また、表面にコーティング層を備える化粧シートとする場合には、着色ベースフィルム層（着色フィルム）、印刷層（絵柄模様層）、オーバーレイフィルム層、コーティング層を少なくともこの順に積層することが記載されている（【０００１】、【０００８】、【００１１】〜【００１４】及び図２）。いずれの場合も、オーバーレイフィルム層は、印刷層を保護し、高耐候性化粧シートの高耐候性の向上に寄与するものといえる。 
　そして、甲３発明の化粧シートは、ドアや外壁材などの表面に貼り付けられるものであるところ（【０００２】）、当該化粧シートには耐候性が求められるとの課題が内在することは明らかであるし、甲３発明の表面コート層は印刷層の保護を行うためのものでもあることが示されている（【００１４】、【００２０】）。 
　そうすると、甲３発明の化粧シートの層構成について、印刷層を保護し、かつ耐候性を発揮させるために、印刷層を保護するための表面コート層に代えて甲１１記載のオーバーレイフィルム層を適用し、着色ベースフィルム層（着色フィルム）、印刷層（絵柄模様層）、着色フィルム、オーバーレイフィルム層を少なくともこの順に積層する化粧シートとすること、あるいは、その表面コートに加えて甲１１記載のオーバーレイフィルム層を適用し、着色ベースフィルム層（着色フィルム）、印刷層（絵柄模様層）、オーバーレイフィルム層、コーティング層を少なくともこの順に積層する化粧シートとすること、すなわち、上記相違点１における本件発明１に係る構成とすることは、当業者が容易になし得ることである。 
　
　次に、上記相違点２について検討する。  
　着色フィルムの顔料としては、本件発明１と甲３発明とは、「赤外線反射する顔料として酸化チタン」が共通し、それ以外にも「イソインドリノン、ジスアゾ、キナクリドン、フタロシアニン」が共通するものである。甲３には、「このような熱可塑性樹脂の基材中に含有される顔料は、少なくとも蓄熱機能が高いカーボンブラックを含まない顔料であり、更には赤外線を比較的高い反射率で反射する赤外線反射顔料２０を含むものとする。・・・有機顔料としては、多環式系、アゾ系の顔料があり、多環系顔料としては、ペリレン、ペリノン、フタロシアニン、カルボニウム、キナクリドン、イソインドリノンなど、アゾ系顔料としては、モノアゾ顔料、ジスアゾ顔料、縮合アゾ顔料などを用いることができる。また、このような赤外線透過顔料２１はシート層１０内に含有させても良い。」（【００１７】〜【００１８】）とあるが、ある顔料を「赤外線反射する顔料」と称するか「赤外線透過顔料」と称するかは、そのいずれの機能に着目するかによる表現の違いであって、カーボンブラックのように赤外線を吸収して蓄熱してしまうものではない点で軌を一にするものであるところ、着色フィルムの顔料として上記赤外線反射酸化チタンのほか、「イソインドリノン、ジスアゾ、キナクリドン、フタロシアニン」を選択して、上記相違点２における本件発明１に係る構成をなすことは、当業者が容易になし得ることである。（なお、甲１２の【請求項１】、甲１３の【請求項１】、甲１４の【請求項１】及び【００４４】に記載されているように、着色フィルムに日射反射率の高い顔料を含ませることは、本件出願前に周知の技術である。） 
　
　そして、上記相違点３について検討する。  
　甲３発明は、建築基材などの表面に貼り付けて、基材表面に各種の色や絵柄などを付与することで意匠性を高めるために用いられる化粧シート（【０００２】）の分野において、太陽熱などの赤外線に曝される外表面に貼り付けられる化粧シートに黒色顔料を含む塗料が印刷されていると、化粧シート自体が熱を含んで温度が高くなり、この熱が建築基材を介して建築物内部に伝搬することになるので、建築物内部の温度管理に悪影響を及ぼす問題が生じる（【０００３】）ものであり、シート自体が高い遮熱性能を有していたとしても、印刷層の塗料に蓄熱性のあるカーボンブラックが含まれていると、シート自体で反射した熱が印刷層で蓄熱されることになり、シート全体で効果的に熱を遮蔽することができない問題があった（【０００７】）ことから、印刷層について、少なくともカーボンブラックを含まず、アゾ系顔料などの、赤外線の吸収機能が少ない赤外線透過顔料を含むものとするものである（【００１８】）。 
　一方、甲６、甲７、甲９に記載されているように、近赤外線吸収率の低い着色顔料として、平均粒径０．２μｍの黒色顔料である大日精化製クロモファインブラックＡ−１１０３は、本件出願前に周知の黒色顔料である。また、黒色顔料としてのアゾメチンアゾ系顔料が遮熱効果を奏することも、甲４（【請求項３】及び【００１０】）、甲５（５１頁の６．２　アゾメチンアゾ系遮熱顔料）、甲８（【請求項２】及び【００１４】）、甲１０（【０００２】）に記載されているように、本件出願前に周知の事項である。 
　甲３発明において、少なくともカーボンブラックを含まず、赤外線透過顔料を含むとする点は、カーボンブラックのような赤外線を吸収して蓄熱してしまう顔料以外のものを用いることを意図することが明らかであるところ、赤外線の吸収機能が少ない黒色顔料として軌を一にする周知の黒色顔料（大日精化製クロモファインブラックＡ−１１０３、平均粒径０．２μｍ）を用いるようにして相違点３における本件発明１に係る構成とすることは、当業者が容易になし得たことである。 
　
　そして、これらの相違点を総合的に勘案しても、本件発明１の奏する作用効果は、甲３発明、甲１１記載事項及び周知の技術から当業者が予測し得る範囲内のものにすぎず、格別なものではない。  
 　 
　よって、本件発明１は、甲３発明、甲１１記載事項並びに、甲４〜１０及び甲１２〜１４に例示される周知の技術に基いて、当業者が容易に発明をすることができたものである。  
 　 
ウ．本件発明２について 
　本件発明２と甲３発明を比較すると、上記相違点１〜３のほか、以下の点で相違する。 
（相違点４） 
　本件発明２は、「前記絵柄模様層は、印刷絵柄模様を構成する印刷インキがイソインドリノン、ジスアゾ、ポリアゾ、ジケトピロロピロール、キイナクリドン、フタロシアニン、酸化チタンから選択される赤外線反射する顔料を含む」のに対して、甲３発明では、「前記印刷層１１は、少なくともカーボンブラックを含まず、赤外線透過顔料２１を含み、」「前記赤外線透過顔料２１は、ペリレン、ペリノン、フタロシアニン、カルボニウム、キナクリドン、イソインドリノン、モノアゾ顔料、ジスアゾ顔料、縮合アゾ顔料である、」である点。 
　
　上記相違点４を検討する。 
　絵柄模様層の顔料としては、本件発明２と甲３発明とは、「イソインドリノン、ジスアゾ、キナクリドン、フタロシアニン」が共通するものであり、ある顔料を「赤外線反射する顔料」と称するか「赤外線透過顔料」と称するかは、そのいずれの機能に着目するかによる表現の違いであって、カーボンブラックのように赤外線を吸収して蓄熱してしまうものではない点で軌を一にするものであるところ、絵柄模様層の顔料として「イソインドリノン、ジスアゾ、キナクリドン、フタロシアニン」を選択して、上記相違点４における本件発明２に係る構成をなすことは、当業者が容易になし得ることである。 
　よって、本件発明２は、甲３発明、甲１１記載事項並びに、甲４〜１０及び甲１２〜１４に例示される周知の技術に基いて、当業者が容易に発明をすることができたものである。 
　
エ．本件発明３について 
　本件発明３と甲３発明を比較すると、上記相違点１〜３のほか、以下の点で相違する。 
（相違点５） 
　本件発明３は、オーバーレイフィルムが、紫外線吸収剤とヒンダードアミン系光安定剤を添加したホモまたはランダムポリプロピレン系樹脂からなり、前記オーバーレイフィルムの表面側に、紫外線吸収剤とヒンダードアミン系光安定剤を添加したアクリルポリオールとヘキサメチレンジイソシアネートからなるコーティング層を設けてなるのに対し、甲３発明には、そのようなオーバーレイフィルム及びコーティング層を有さない点。 
　
　上記相違点５について検討する。 
　「オーバーレイフィルムが、紫外線吸収剤とヒンダードアミン系光安定剤を添加したホモまたはランダムポリプロピレン系樹脂からなり、前記オーバーレイフィルムの表面側に、紫外線吸収剤とヒンダードアミン系光安定剤を添加したアクリルポリオールとヘキサメチレンジイソシアネートからなるコーティング層を設けてなる」点は、甲１１（【００１３】〜【００１４】及び図１）に記載されている。そして、上記相違点１について述べたように、甲１１のオーバーレイフィルム層は、印刷層を保護し、高耐候性化粧シートの高耐候性の向上に寄与するものといえる。 同様に、甲１１のコーティング層も、印刷層を保護し、高耐候性化粧シートの高耐候性の向上に寄与するものといえる。  
　そして、甲３発明の化粧シートは、ドアや外壁材などの表面に貼り付けられるものであるところ（【０００２】）、当該化粧シートには耐候性が求められるとの課題が内在することは明らかであるし、甲３発明の表面コート層は印刷層の保護を行うためのものでもあることが示されている（【００１４】、【００２０】）。  
　そうすると、甲３発明の化粧シートの層構成について、印刷層を保護し、かつ耐候性を発揮させるために、印刷層を保護するための表面コート層に代えて甲１１記載のオーバーレイフィルム層及びコーティング層を適用し、上記相違点５における本件発明３の構成となすことは、当業者が容易になし得ることである。 
　よって、本件発明３は、甲３発明、甲１１記載事項並びに、甲４〜１０及び甲１２〜１４に例示される周知の技術に基いて、当業者が容易に発明をすることができたものである。 
　
オ．小括 
　以上のことから、本件発明１〜３は、甲３発明、甲１１記載事項並びに、甲４〜１０及び甲１２〜１４に例示される周知の技術に基いて、当業者が容易に発明をすることができたものである。 
　
第４　むすび 
　以上のとおり、本件発明１〜３は、甲３発明、甲１１記載事項並びに、甲４〜１０及び甲１２〜１４に例示される周知の技術に基いて、当業者が容易に発明をすることができたものであるから、本件発明１〜３に係る特許は、特許法第２９条第２項に違反してされたものであり、特許法第１１３条第２号に該当し、取り消されるべきものである。 
　よって、結論のとおり決定する。 
【異議決定日】
平成３０年１０月３０日（２０１８．１０．３０）
【訂正の要旨】
審決（決定）の【理由】欄参照。
（５４）【発明の名称】
遮熱化粧シート
　【技術分野】
　【０００１】
　本発明は、主に住居や店舗、船舶等の外装扉の表層に用いるのをはじめとし、窓枠、テラス、車庫等の屋外に使われる、耐侯性が高く、紫外線遮蔽効果を有し、且つ赤外線反射効果を有する遮熱化粧シートに関する。
　【背景技術】
　【０００２】
　従来、玄関扉の表層等については耐候性のあるオレフィン系化粧シートが使われてきたが、実際の屋外暴露や促進耐候性試験にて耐侯性は評価しており、太陽光の紫外光領域に対しては処方を施した設計ではあったが、赤外光領域の熱の吸収に対しては、考慮されていなかった。
　【０００３】
　実際に使用されていると、耐候性としては満足されるものであったが、太陽光の赤外光領域の熱の吸収によって、蓄熱作用が発生し、結果として基材に伝わる事で、熱膨張が発生し、表裏の温度差によって反りが発生する慢性的な問題については、解決されないままであった。
　【先行技術文献】
　【特許文献】
　【０００４】
　【特許文献１】特開２０１０−０８９４４１
　【発明の概要】
　【発明が解決しようとする課題】
　【０００５】
　本発明はこのような問題を解決するためになされたものであり、すなわちその課題とするところは、短納期で安価に製造可能であり、耐候性や耐摩耗性、耐水性等の各物性に優れ、かつ赤外線反射効果を有しながら、しかも絵柄の深み等の意匠性にも優れた遮熱化粧シートを提供することにある。
　【課題を解決するための手段】
　【０００６】
　本発明はこの課題を解決したものであり、すなわちその請求項１記載の発明は、　着色フィルムの上に絵柄模様層とオーバーレイフィルムとを少なくともこの順に積層してなり、前記着色フィルムは、イソインドリノン、ジスアゾ、ポリアゾ、ジケトピロロピロール、キイナクリドン、フタロシアニン、酸化チタンから選択される赤外線反射する顔料を含み、前記絵柄模様層は、印刷絵柄模様を構成する印刷インキの黒色顔料が
、大日精化工業（株）製「クロモファインブラックＡ−１１０３」から成る、
　また、請求項２記載の発明は、前記絵柄模様層は、印刷絵柄模様を構成する印刷インキがイソインドリノン、ジスアゾ、ポリアゾ、ジケトピロロピロール、キイナクリドン、フタロシアニン、酸化チタンから選択される赤外線反射する顔料を含むことを特徴とする遮熱化粧シートである。
　また、請求項３記載の発明は、前記オーバーレイフィルムが、紫外線吸収剤とヒンダードアミン系光安定剤を添加したホモまたはランダムポリプロピレン系樹脂からなり、前記オーバーレイフィルムの表面側に、紫外線吸収剤とヒンダードアミン系光安定剤を添加したアクリルポリオールとヘキサメチレンジイソシアネートからなるコーティング層を設けてなることを特徴とする遮熱化粧シートである。
　【０００７】
　またその請求項２記載の発明は、前記オーバーレイフィルムが、紫外線吸収剤とヒンダードアミン系光安定剤を添加したホモまたはランダムポリプロピレン系樹脂からなり、前記オーバーレイフィルムの表面側に、紫外線吸収剤とヒンダードアミン系光安定剤を添加したアクリルポリオールとヘキサメチレンジイソシアネートからなるコーティング層を設けてなることを特徴とする請求項１記載の遮熱化粧シート、である。
　【発明の効果】
　【０００８】
　太陽光の赤外光領域の熱の吸収によって、蓄熱作用が発生し、結果として基材に伝わる事で、熱膨張が発生し、表裏の温度差によって反りが発生する。特に黒色顔料としてカーボンブラックを用いる事が多かったが、近赤外光領域（７８１ｎｍ〜２５００ｎｍ）においての反射率が低かった為、赤外光領域の熱の吸収によって、蓄熱作用が発生していた。
　本発明はその請求項１記載の発明により、絵柄模様層の黒色顔料としてアゾメチンアゾ系顔料を用いることで、赤外光領域の反射率を一定以上に上げる事が可能となり、光線遮蔽効果を得て、反りの発生を防止することを可能とした。
　【０００９】
　またその請求項２記載の発明により、オーバーレイフィルムに用いる樹脂と添加剤を特定し、さらにその表面側に特定の樹脂のコーティング層を設けることで経時の耐候性と光線遮蔽効果の維持とを可能とした。
　【図面の簡単な説明】
　【００１０】
　【図１】本発明の遮熱化粧シートの一実施例の断面の形状を示す説明図である。
　【発明を実施するための形態】
　【００１１】
　以下、本発明を図面に基づき詳細に説明する。図１に本発明の遮熱化粧シートの一実施例の断面の形状を示す。着色フィルム１、絵柄模様層２、オーバーレイフィルム３からなり、適宜コーティング層４を設けてなる。
　【００１２】
　本発明における着色フィルム１としては、塩化ビニル樹脂代替として取り扱いが容易なホモまたはランダムポリプロピレン系樹脂またはポリエチレン樹脂が好適に用いられる。また、ヒンダートフェノール系酸化防止剤、紫外線吸収剤、ヒンダートアミン系光安定剤などを適宜添加するのが好適である。
　【００１３】
　前記着色フィルム１に用いる顔料としては、イソインドリノン、ジスアゾ、ポリアゾ、ジケトピロロピロール、キイナクリドン、フタロシアニン、酸化チタンなどが好適である。これらを用いることで着色フィルム１への赤外線の吸収を少なく、蓄熱機能を抑え、化粧シートとしての赤外線反射率を高くすることが可能となる。
　【００１４】
　本発明における絵柄模様層２は、前記着色フィルム１にグラビア印刷などにより設けることが可能であり、前記着色フィルム１に印刷適性のあるインキで印刷して設ければ良い。具体的には前記着色フィル１がポリプロピレン樹脂であれば、ウレタン樹脂と塩化ビニル＝酢酸ビニル共重合樹脂の混合物が好適に用いられる。
　【００１５】
　本発明における絵柄模様層２に用いる顔料としては、イソインドリノン、ジスアゾ、ポリアゾ、ジケトピロロピロール、キイナクリドン、フタロシアニン、酸化チタンなどが好適に用いられる。特に黒色顔料においてはアゾメチンアゾ系顔料を用いる。これにより絵柄模様層２への赤外線の吸収を少なく、蓄熱機能を抑え、化粧シートとしての赤外線反射率を高くすることが可能となる。
　【００１６】
　本発明におけるアゾメチンアゾ系顔料としては、テトラクロロフタルイミドとアミノアニリンの反応化合物であるジアゾニウム基を有するものであり、特には粒子径が０．１〜０．３μｍのものが好適である。これらを用いることで、可視部で吸収、赤外部で反射といった特性を顕著に現すものとなる。
　【００１７】
　本発明におけるオーバーフィルム３としては、さらにこの表面にコーティング層４を設ける場合は、前記着色フィルム１や絵柄模様層２との層間密着を考慮して樹脂を選択すればよく、具体的には前記着色フィルム１がホモまたはランダムポリプロピレン系樹脂またはポリエチレン樹脂であるなら同様のホモまたはランダムポリプロピレン系樹脂またはポリエチレン樹脂が好ましく、紫外線吸収剤とヒンダードアミン系光安定剤を添加するのが好適である。
　【実施例１】
（削除）
　【００１８】
（削除）
　【００１９】
（削除）
　【００２０】
（削除）
　【００２１】
（削除）
　【００２２】
（削除）
　【００２３】
（削除）
　【００２４】
（削除）
　【００２５】
（削除）
　【００２６】
（削除）
　【００２７】
（削除）
　【産業上の利用可能性】
　【００２８】
　本発明の遮熱化粧シートは、主に住居や店舗、船舶等の外装扉の表層に用いるのをはじめとし、窓枠、テラス、車庫等の屋外に利用可能である。
　【符号の説明】
　【００２９】
　１…着色フィルム
　２…絵柄模様層
　３…オーバーレイフィルム
　４…コーティング層
（５７）【特許請求の範囲】
　【請求項１】
　着色フィルムの上に絵柄模様層とオーバーレイフィルムとを少なくともこの順に積層してなり、前記着色フィルムは、イソインドリノン、ジスアゾ、ポリアゾ、ジケトピロロピロール、キイナクリドン、フタロシアニン、酸化チタンから選択される赤外線反射する顔料を含み、前記絵柄模様層は、印刷絵柄模様を構成する印刷インキの黒色顔料が
、大日精化工業（株）製「クロモファインブラックＡ−１１０３」から成る、
　【請求項２】
　前記絵柄模様層は、印刷絵柄模様を構成する印刷インキがイソインドリノン、ジスアゾ、ポリアゾ、ジケトピロロピロール、キイナクリドン、フタロシアニン、酸化チタンから選択される赤外線反射する顔料を含むことを特徴とする請求項１記載の遮熱化粧シート。
　【請求項３】
　前記オーバーレイフィルムが、紫外線吸収剤とヒンダードアミン系光安定剤を添加したホモまたはランダムポリプロピレン系樹脂からなり、前記オーバーレイフィルムの表面側に、紫外線吸収剤とヒンダードアミン系光安定剤を添加したアクリルポリオールとヘキサメチレンジイソシアネートからなるコーティング層を設けてなることを特徴とする請求項１または２に記載の遮熱化粧シート。